(57)【要約】【課題】低コストであり、かつ、優れた耐久性を有するコネクタピン用線材及びその製造方法と、上記線材より構成されたコネクタピンを有するコネクタとを提供する。【解決手段】コネクタピン用線材１は、芯材２と、電気めっきにより芯材２の表面に形成されたＳｎめっき膜３とを有している。芯材２は、１０質量％以上のＦｅを含有し、残部がＣｕ及び不可避不純物よりなる化学成分を有し、かつ、Ｆｅを主成分とするＦｅ系粒子がＣｕを主成分とするＣｕ系母相に分布している金属組織を有している。【選択図】図１
2015155570.tif 000002
【特許請求の範囲】
【請求項１】
１０質量％以上のＦｅを含有し、残部がＣｕ及び不可避不純物よりなる化学成分を有し、かつ、Ｆｅを主成分とするＦｅ系粒子がＣｕを主成分とするＣｕ系母相に分布している金属組織を有する芯材と、
電気めっきにより上記芯材の表面に形成されたＳｎめっき膜とを有することを特徴とするコネクタピン用線材。
【請求項２】
上記Ｓｎめっき膜の膜厚は０．５〜２μｍであることを特徴とする請求項１に記載のコネクタピン用線材。
【請求項３】
上記Ｆｅ系粒子は、伸線方向に伸びた繊維状を呈していることを特徴とする請求項１または２に記載のコネクタピン用線材。
【請求項４】
上記Ｆｅ系粒子は、伸線方向と直角な方向に測定して得られる幅の平均値が０．５μｍ以下であり、かつ、上記伸線方向と平行な方向に測定して得られる長さの平均値が４μｍ以上であることを特徴とする請求項１〜３のいずれか１項に記載のコネクタピン用線材。
【請求項５】
上記Ｆｅ系粒子は、伸線方向と平行な方向に測定して得られる長さの平均値が３０μｍ以下であることを特徴とする請求項１〜４のいずれか１項に記載のコネクタピン用線材。
【請求項６】
引張強さが７００ＭＰａ以上であることを特徴とする請求項１〜５のいずれか１項に記載のコネクタピン用線材。
【請求項７】
上記芯材の導電率が２５％ＩＡＣＳ以上であることを特徴とする請求項１〜６のいずれか１項に記載のコネクタピン用線材。
【請求項８】
請求項１〜７のいずれか１項に記載のコネクタピン用線材より構成されたコネクタピンを有するコネクタ。
【請求項９】
１０質量％以上のＦｅを含有し、残部がＣｕ及び不可避不純物よりなる化学成分を有し、かつ、Ｆｅを主成分とするＦｅ系粒子がＣｕを主成分とするＣｕ系母相に分布している金属組織を有する鋳塊を準備し、
塑性加工と、無酸素雰囲気下において実施される焼鈍処理とを組み合わせてなる伸線加工を上記鋳塊に施して芯材を作製し、
電気めっき処理を上記芯材に施して表面にＳｎめっき膜を形成することを特徴とするコネクタピン用線材の製造方法。
【請求項１０】
上記塑性加工は、１パス以上の冷間加工を含むことを特徴とする請求項９に記載のコネクタピン用線材の製造方法。
【請求項１１】
上記電気めっき処理に用いるＳｎめっき浴は有機酸浴であることを特徴とする請求項９または１０に記載のコネクタピン用線材の製造方法。
【発明の詳細な説明】
【技術分野】
【０００１】
本発明は、コネクタピン用線材、その製造方法及びコネクタピン用線材を用いたコネクタに関する。
【背景技術】
【０００２】
自動車用ＰＣＢ（Printed  Circuit  Board）コネクタや自動車用中継コネクタ等のコネクタには、例えば黄銅などの、銅に数質量％程度の金属を添加した銅合金を芯材とするコネクタピンが用いられている。芯材の表面には、相手方端子との接触抵抗を低減する目的で、表面にＳｎ（スズ）めっき膜を形成することが多い。
【０００３】
近年では、コネクタ全体の軽量化、小型化及び低コスト化のために、より高い剛性を有すると共に、材料コストを低減できるコネクタピンが望まれている。そこで、材料の強度が高く、材料コストの低い銅合金として、銅（Ｃｕ）に鉄（Ｆｅ）を添加したＣｕ−Ｆｅ系合金をコネクタピンの芯材として用いることが検討されている。
【０００４】
例えば特許文献１には、０．０５〜５質量％の炭素が固溶した１０〜７０質量％のＦｅと、残部がＣｕ及び不可避不純物との合金からなるばね部材の例が開示されている。かかる化学成分を有するＣｕ−Ｆｅ系合金は、従来の銅合金よりも高い強度を有するものとなりやすい。また、Ｃｕ−Ｆｅ系合金は、Ｃｕよりも地金代の安価なＦｅを含有しているため、Ｆｅの含有量を多くすることにより材料コストを容易に低減することができる。
【０００５】
このように、Ｃｕ−Ｆｅ系合金は、コネクタピンの芯材として十分な強度と、材料コストとを両立する可能性を有する材料である。
【先行技術文献】
【特許文献】
【０００６】
【特許文献１】特開平５−１２５４６８号公報
【発明の概要】
【発明が解決しようとする課題】
【０００７】
従来のコネクタピンには、芯材とＳｎめっき膜との間に、Ｓｎめっき膜の密着性を改善する目的でＣｕめっき膜が設けられていることが多い。Ｃｕめっき膜は、Ｃｕの析出速度を速くする観点から、通常、硫酸浴を用いた電気めっきにより形成される。しかしながら、Ｃｕ−Ｆｅ系合金よりなる芯材の表面には、Ｃｕを主成分とするＣｕ系母相及びＦｅを主成分とするＦｅ系粒子の両方が露出している。そのため、芯材を硫酸浴に浸漬すると、表面に露出したＦｅ系粒子とめっき液中のＣｕイオンとの間で置換反応が起き、Ｃｕが析出する。この置換反応により析出したＣｕは、電気めっきにより形成したＣｕに比べて芯材との密着性が悪いため、コネクタピンの表面に形成されるＳｎめっき膜がＣｕごと剥離しやすくなる。
【０００８】
以上のように、Ｃｕ−Ｆｅ合金を芯材とするコネクタピンに従来の製造方法を適用すると、例えば端子の挿抜を繰り返す場合や、高温環境下において長期間使用する場合等に、Ｓｎめっき膜が芯材から剥離しやすいという問題がある。Ｓｎめっき膜の剥離は相手方端子との接触抵抗の増大を招くため、Ｓｎめっき膜の密着性を向上させる技術が求められている。
【０００９】
本発明は、かかる背景に鑑みてなされたものであり、低コストであり、かつ、優れた耐久性を有するコネクタピン用線材及びその製造方法と、上記線材より構成されたコネクタピンを有するコネクタとを提供しようとするものである。
【課題を解決するための手段】
【００１０】
本発明の一態様は、１０質量％以上のＦｅを含有し、残部がＣｕ及び不可避不純物よりなる化学成分を有し、かつ、Ｆｅを主成分とするＦｅ系粒子がＣｕを主成分とするＣｕ系母相に分布している金属組織を有する芯材と、
電気めっきにより上記芯材の表面に形成されたＳｎめっき膜とを有することを特徴とするコネクタピン用線材にある。
【００１１】
また、本発明の他の態様は、上記コネクタピン用線材より構成されたコネクタピンを有するコネクタにある。
【００１２】
また、本発明の更に他の態様は、１０質量％以上のＦｅを含有し、残部がＣｕ及び不可避不純物よりなる化学成分を有し、かつ、Ｆｅを主成分とするＦｅ系粒子がＣｕを主成分とするＣｕ系母相に分布している金属組織を有する鋳塊を準備し、
塑性加工と、無酸素雰囲気下において実施される焼鈍処理とを組み合わせてなる伸線加工を上記鋳塊に施して芯材を作製し、
電気めっき処理を上記芯材に施して表面にＳｎめっき膜を形成することを特徴とするコネクタピン用線材の製造方法にある。
【発明の効果】
【００１３】
上記コネクタピン用線材（以下、適宜「線材」という。）は、上記特定の化学成分及び上記特定の金属組織を備えた芯材を用いて作製されている。そのため、上記線材は、コネクタピン用として十分に高い強度と、材料コストとを容易に両立することができる。また、上記線材には、Ｃｕを主成分とするＣｕ系母相を有する上記芯材が用いられているため、従来の銅合金と同等以上の導電率を容易に確保することができる。
【００１４】
また、上記線材は、電気めっきにより上記芯材の表面に形成された上記Ｓｎめっき膜を有している。即ち、上記線材は、上記芯材にＣｕめっき処理を行うことなく形成されている。そのため、置換反応によるＣｕの析出を回避することができる。また、Ｓｎは、Ｃｕに比べてＦｅとの置換反応を起こしにくいため、上記芯材の表面に露出した上記Ｆｅ系粒子との間の置換反応によるＳｎの析出が抑制される。それ故、上記線材は、上記芯材と上記Ｓｎめっき膜との間の密着性が高い。
【００１５】
また、上記線材の製造方法においては、塑性加工と、無酸素雰囲気下において実施される焼鈍処理とを組み合わせてなる伸線加工を上記鋳塊に施して芯材を作製する。そのため、焼鈍処理における上記芯材の表面の酸化を抑制することができ、ひいては上記芯材と上記Ｓｎめっき膜との密着性が悪化することを防止できる。そのため、上記線材の製造方法によれば、上記芯材と上記Ｓｎめっき膜との間の密着性が高い上記線材を容易に得ることができる。
【００１６】
以上のように、上記線材は、上記芯材と上記Ｓｎめっき膜との密着性が高く、優れた耐久性を有する。また、上記線材の製造方法によれば、優れた耐久性を有する上記線材を容易に得ることができる。
【００１７】
また、上記線材から構成されるコネクタピンは、従来と同等以上の強度、導電率及び耐久性を有し、従来の銅合金を用いたコネクタピンよりも低コストである。それ故、上記線材からなるコネクタピンを有するコネクタは、従来のコネクタに比べて低コストであり、かつ、従来のコネクタと同等以上の性能を有する。
【図面の簡単な説明】
【００１８】
【図１】実施例１のコネクタピン用線材における、伸線方向に垂直な断面に露出したＳｎめっき膜近傍の反射電子像。
【図２】図１の元素マッピング像。
【図３】実施例１のコネクタピン用線材における、伸線方向に沿った断面に露出した芯材の反射電子像。
【図４】実施例２における、コネクタの正面図。
【図５】図４のV−V線矢視断面図。
【図６】実験例における、試料Ｅ１の接触抵抗測定の結果を示すグラフ。
【図７】実験例における、試料Ｃ１の接触抵抗測定の結果を示すグラフ。
【図８】実験例における、ねじり変形を与えた後の試料Ｅ１の表面を撮影した写真。
【図９】実験例における、ねじり変形を与えた後の試料Ｃ２の表面を撮影した写真。
【発明を実施するための形態】
【００１９】
上記線材に用いられる上記芯材は、１０質量％以上のＦｅを含有している。Ｃｕ−Ｆｅ系合金は、Ｆｅの含有量が多くなるほど強度が高くなる傾向がある。そのため、上記線材は、Ｆｅの含有量を１０質量％以上とすることにより、コネクタピンの素材に要求される強度を十分に満足することができる。また、上記芯材のＦｅの含有量を１０質量％以上とすることにより、従来の線材よりも上記線材の材料コストを低減することができる。それ故、強度をより高くし、材料コストをより低減する観点から、Ｆｅの含有量は１０質量％以上とする。同じ観点から、Ｆｅの含有量は２０質量％以上が好ましく、５０質量％以上がより好ましい。
【００２０】
一方、Ｃｕ−Ｆｅ系合金は、Ｆｅの含有量が過度に多くなると、曲げ加工を施す際の加工性が悪化するため、上記線材を用いてコネクタピン等を作製する際に割れ等が生じ易くなる。また、Ｆｅ系粒子はＣｕを主成分とするＣｕ系母相に比べて導電率が低いため、Ｆｅの含有量が過度に多い場合には、上記芯材の導電率が低くなりやすい。それ故、Ｆｅの含有量が過度に多い場合には、コネクタピンの素材に要求される導電率を満足することが困難となるおそれがある。これらの問題を回避するためには、例えば、Ｆｅの含有量を７０質量％以下に規制することが好ましく、Ｆｅの含有量を６０質量％以下に規制することがより好ましい。
【００２１】
以上のように、上記芯材は、Ｆｅの含有量を１０質量％以上とし、好ましくは１０〜７０質量％、さらに好ましくは１０〜６０質量％とすることにより、コネクタピンの素材に要求される強度、加工性、導電性等の諸特性を満足でき、かつ、従来よりも材料コストを低減できる。
【００２２】
上記金属組織は、Ｆｅを主成分とするＦｅ系粒子が、Ｃｕを主成分とするＣｕ系母相に分布している。ここで、上述した「主成分」とは、最も含有量の多い元素であることを意味している。即ち、上記Ｃｕ系母相は主成分のＣｕの他に微量のＦｅあるいは不純物を含有する場合がある。また、Ｆｅ系粒子は主成分のＦｅの他に微量のＣｕあるいは不純物を含有する場合がある。
【００２３】
上記Ｆｅ系粒子は、伸線方向に伸びた繊維状を呈していることが好ましい。この場合には、伸線方向への延性が大きくなり易いため、上記線材に曲げ加工を施す際に、屈曲部分における割れの発生を抑制することができる。また、繊維状の上記Ｆｅ系粒子によって上記芯材が強化されるため、上記線材はより高い強度を有する。それ故、繊維状の上記Ｆｅ系粒子を有する線材は、優れた曲げ加工性及び高い強度を有する。
【００２４】
繊維状を呈するＦｅ系粒子は、例えば、鋳造の際に生じるＦｅを主成分とする晶出物や、熱処理等により生じるＦｅを主成分とする析出物を、冷間引抜や冷間圧延等の冷間加工によって伸線方向に引き伸ばすことにより形成することができる。
【００２５】
また、上記Ｆｅ系粒子は、上記伸線方向と直角な方向に測定して得られる幅の平均値が０．５μｍ以下であり、かつ、上記伸線方向と平行な方向に測定して得られる長さの平均値が４μｍ以上であることが好ましい。この場合には、上記線材の伸線方向への延性がより大きくなりやすい。それ故、上記線材に曲げ加工を施す際の加工性がより向上し、屈曲部分における割れの発生を防止することができる。
【００２６】
上記幅が１μｍを超えるＦｅ系粒子が過度に多く存在する場合には、Ｆｅ系粒子の分布に偏りが生じやすく、金属組織が不均一となるおそれがある。そして、不均一な金属組織を有する線材は、曲げ加工時に応力集中が生じ易くなり、加工性が悪化するおそれがある。このような問題は、上記幅の平均値が０．５μｍ以下となるように上記金属組織を制御することにより回避できる。
【００２７】
一方、上記幅が０．１μｍ未満となるＦｅ系粒子が過度に多く存在する場合には、上記Ｆｅ系粒子による強度向上効果が不十分となり、ひいては上記線材の強度が不十分となるおそれがある。上記Ｆｅ系粒子による強度向上効果を十分に得るためには、上記幅の平均値が０．１μｍ以上となるように上記金属組織を制御することが好ましい。
【００２８】
以上のように、加工性と強度とを両立させる観点から、幅が１μｍを超える上記Ｆｅ系粒子及び幅が０．１μｍ未満となる上記Ｆｅ系粒子の両方の含有量を低減することが好ましい。同じ観点から、上記Ｆｅ系粒子の幅の平均値が０．１〜０．５μｍの範囲内になるように上記金属組織を制御することがより好ましい。
【００２９】
また、上記長さが４μｍ未満となる上記Ｆｅ系粒子が過度に多く存在する場合には、Ｆｅ系粒子による強度向上効果が不十分となるおそれがあり、ひいては上記線材の強度が不十分となるおそれがある。この問題は、上記長さの平均値が４μｍ以上となるように上記金属組織を制御することにより回避できる。
【００３０】
一方、上記長さが３０μｍを超えるＦｅ系粒子が過度に多く存在する場合には、Ｆｅ系粒子の分布に偏りが生じやすく、金属組織が不均一となるおそれがある。そして、不均一な金属組織を有する線材は、曲げ加工時に応力集中が生じ易くなり、加工性が悪化するおそれがある。上記線材の金属組織を均一にし、加工性をより向上させる観点からは、上記長さの平均値が３０μｍ以下となるように上記金属組織を制御することがより好ましい。
【００３１】
以上のように、加工性と強度とを両立させる観点から、長さが３０μｍを超える上記Ｆｅ系粒子及び４μｍ未満となる上記Ｆｅ系粒子の両方の含有量を低減することが好ましい。同じ観点から、上記Ｆｅ系粒子の長さの平均値が４〜３０μｍの範囲内になるように上記金属組織を制御することがより好ましい。
【００３２】
なお、上記Ｆｅ系粒子の大きさは、例えば、鋳造時等に生じる析出物や晶出物の大きさの調整、あるいは、伸線加工における加工率の調整により制御することができる。
【００３３】
また、上記線材は、引張強さが７００ＭＰａ以上であることが好ましい。上記特定の範囲の引張強さを有する上記線材は、黄銅材（引張強さ４５０〜５００ＭＰａ）やコルソン系銅合金（引張強さ６００〜６５０ＭＰａ）よりも高い強度を備えている。それ故、上記線材は、より線径を細くしてもコネクタピンの素材として十分な強度を有し、ひいてはコネクタ全体の小型化、軽量化に有利なものとなる。
【００３４】
また、上記線材は、伸びが２％以上であることが好ましい。この場合には、上記線材は、十分に高い延性を有するため、曲げ加工を施す際に、屈曲部分における割れの発生をより抑制し易くなる。その結果、上記線材は、より優れた加工性を有する。
【００３５】
また、上記芯材は、導電率が２５％ＩＡＣＳ以上であることが好ましい。この場合には、上記芯材は、黄銅等の従来用いられている銅合金と同等の導電率を有する。そのため、上記線材は、コネクタピンに要求される導電率を満足でき、コネクタピンの素材として好適に用いることができる。
【００３６】
次に、上記線材の製造方法について説明する。まず、上記特定の化学成分を有すると共に、上記Ｆｅ系粒子が上記Ｃｕ系母相に分布している金属組織を有する鋳塊を準備する。次いで、上記鋳塊に塑性加工と無酸素雰囲気下において実施される焼鈍処理とを組み合わせてなる伸線加工を施して芯材を作成する。すなわち、芯材は、所望の化学成分及び金属組織を有する鋳塊を作製した後、押出、圧延及び引抜などの塑性加工と、上記焼鈍処理のための熱処理とを適宜組み合わせることにより作製することができる。
【００３７】
上記伸線加工には、通常、複数パスの塑性加工と、１回以上の焼鈍処理とが含まれる。上記塑性加工としては、熱間圧延、熱間押出、熱間引抜等の熱間加工及び冷間圧延、冷間押出、冷間引抜等の冷間加工を採用することができる。複数パスの塑性加工が施される場合には、これらの加工方法を適宜組み合わせることができる。
【００３８】
また、上記塑性加工は、１パス以上の冷間加工を含むことが好ましい。この場合には、伸線方向に伸びた繊維状のＦｅ系粒子がＣｕ系母相中に分布した金属組織を確実に形成することができる。得られる線材の強度をより高くする観点からは、上記塑性加工の最終パスを冷間加工とすることがより好ましい。この場合には、加工硬化による強度向上効果を確実に得ることができるため、線材の強度をより高くすることができる。
【００３９】
上記焼鈍処理における加熱温度は、通常、８００〜９００℃の範囲で設定される。
【００４０】
また、上記焼鈍処理は、無酸素雰囲気下において実施する。上述した「無酸素雰囲気」には、例えば、窒素雰囲気、アルゴン雰囲気等の不活性ガス雰囲気、水素雰囲気等の還元ガス雰囲気及び１０Ｐａ以下の減圧雰囲気が含まれる。
【００４１】
上記鋳塊を酸化雰囲気下で加熱する場合には、芯材の表面に比較的厚い酸化膜が形成されるため、酸洗浄処理を施して酸化膜を除去する必要がある。この場合、酸洗浄処理の条件によっては酸化膜と共にＦｅ系粒子が溶解し、芯材の表面に細孔が形成されるおそれがある。このような細孔は、場合によってはＳｎめっき膜の密着性を悪化させる原因となるため、好ましくない。一方、上記焼鈍処理を無酸素雰囲気下において実施することにより、酸洗浄処理を施す必要がなくなり、上記芯材の表面に細孔が生じることを防止できる。その結果、上記芯材と上記Ｓｎめっき膜との間の密着性が悪化することを防止できる。
【００４２】
上記伸線加工の後、上記芯材の表面に電気めっき処理を施してＳｎめっき膜を形成する。上記電気めっき処理に用いるＳｎめっき浴としては、例えば、硫酸浴、メタンスルホン酸浴等を用いることができる。
【００４３】
電気めっき処理に用いるＳｎめっき浴は、メタンスルホン酸浴等の有機酸浴であることが好ましい。上記Ｓｎめっき膜は、有機酸浴以外のめっき浴を用いて形成することも可能であるが、有機酸浴を用いることにより、ＳｎとＦｅとの置換反応をより抑制することができる。そのため、上記線材の製造方法によれば、上記芯材と上記Ｓｎめっき膜との間の密着性が高い上記線材をより容易に得ることができる。
【００４４】
上記Ｓｎめっき膜の膜厚は０．５〜２μｍであることが好ましい。この場合には、上記Ｓｎめっき膜の存在により、上記線材よりなるコネクタピンと相手方端子との間の接触抵抗を低減でき、かつ、上記コネクタピンを相手方端子に挿入する際に必要な挿入力を十分に小さくできる。
【００４５】
上記Ｓｎめっき膜の膜厚が０．５μｍ未満の場合には、相手方端子との接触面積が不十分となるおそれがある。その結果、コネクタピンと相手方端子との間の接触抵抗を低減する効果が不十分となるおそれがある。また、上記Ｓｎめっき膜の膜厚が２μｍを超える場合には、上記コネクタピンを相手方端子に挿入する際に必要な挿入力が大きくなるおそれがある。
【００４６】
また、上記芯材に上記電気めっき処理を施した後、上記芯材を加熱するリフロー処理を施しても良い。リフロー処理を施すことにより、上記Ｓｎめっき膜のＳｎと上記芯材のＣｕとが合金化し、Ｃｕ−Ｓｎ系合金が形成される。その結果、上記Ｓｎめっき膜と上記芯材との密着性がより向上し、上記線材がより優れた耐久性を有する。
【００４７】
上記リフロー処理における加熱温度は、例えば、Ｓｎの融点より０〜５０℃高い温度範囲が好ましい。上記リフロー処理の加熱温度を上記特定の温度範囲とすることにより、Ｓｎが溶融し、上記Ｃｕ−Ｓｎ系合金を確実に形成することができる。また、上記特定の温度範囲で上記リフロー処理を行う場合には、加熱時間を１０〜１２０秒の範囲に制御することにより、上記Ｃｕ−Ｓｎ系合金上に上記Ｓｎめっき膜が存在している構造が形成される。そのため、比較的硬い上記Ｃｕ−Ｓｎ系合金による挿入力の低減効果と、比較的軟らかい上記Ｓｎめっき膜による接点特性の向上効果との両方を得ることができる。
【００４８】
上記リフロー処理における加熱時間及び加熱温度は、所望する上記Ｃｕ−Ｓｎ系合金の量に応じて適宜設定することができる。上記リフロー処理における加熱温度が過度に高い場合または加熱時間が過度に長い場合には、形成される上記Ｃｕ−Ｓｎ系合金の量が多くなり、場合によっては上記Ｃｕ−Ｓｎ系合金が表面に露出することがある。この場合には、上記Ｓｎめっき膜による接点特性の向上効果が不十分となるおそれがあり、例えば接触抵抗の増大等の問題が発生するおそれがある。特に、上記Ｓｎめっき層が全てＣｕとの合金形成に費やされ、表面の全面が上記Ｃｕ−Ｓｎ系合金により覆われる場合には、上記Ｓｎめっき膜による接点特性の向上効果が得られなくなるため、好ましくない。
【００４９】
なお、上記線材の製造方法においては、上記焼鈍処理以外に、必要に応じて均質化処理や時効処理等の熱処理を実施してもよい。
【実施例】
【００５０】
（実施例１）
上記コネクタピン用線材（以下、適宜「線材」という。）の実施例について、図１〜図３を用いて説明する。図１及び図２に示すように、線材１は、芯材２と、電気めっきにより芯材２の表面に形成されたＳｎめっき膜３とを有している。芯材２は、１０質量％以上のＦｅを含有し、残部がＣｕ及び不可避不純物よりなる化学成分を有していると共に、図２に示すように、Ｆｅを主成分とするＦｅ系粒子２１がＣｕを主成分とするＣｕ系母相２２に分布している金属組織を有している。
【００５１】
本例においては、以下の方法により、線材１を作製した。
【００５２】
＜線材１の作製方法＞
まず、５０質量％のＦｅを含有し、残部がＣｕ及び不可避不純物よりなる化学成分を有し、かつ、Ｆｅを主成分とするＦｅ系粒子２１がＣｕを主成分とするＣｕ系母相２２に分布している金属組織を有する鋳塊を準備した。次いで、複数パスの塑性加工と、焼鈍処理とを組み合わせてなる伸線加工を上記鋳塊に施して芯材２を作製した。本例の塑性加工は、１パス以上の冷間加工を含み、最終パスが冷間引抜加工となるように構成した。また、焼鈍処理においては、１０Ｐａ以下の減圧雰囲気下において鋳塊の加熱を行った。なお、伸線加工が完了した状態における芯材２の断面形状は、一辺が０．６４ｍｍの正方形状とした。
【００５３】
ここで、表面に電気めっき処理を施す前の芯材２から試料を採取し、４端子法を用いて芯材２の導電率を測定した。その結果、芯材２の導電率は３０．９％ＩＡＣＳであった。一方、従来の黄銅材（Ｃ２６００−Ｈ材）の導電率を同様の方法で測定したところ、２８％ＩＡＣＳであった。この結果から、Ｃｕ−Ｆｅ系合金よりなる芯材２は、従来の銅合金と同等以上の導電率を示すことがわかる。
【００５４】
次に、芯材２に電気めっき処理を施して表面にＳｎめっき膜３を形成した。電気めっき処理の詳細な条件は以下の通りである。
【００５５】
・浴組成
メタンスルホン酸スズ  ４５０ｍＬ／Ｌ
メタンスルホン酸  １００ｍＬ／Ｌ
光沢剤
・めっき浴温度  ２０℃
・電流密度  １０〜２０Ａ／ｄｍ2
・膜厚  ０．５〜２μｍ
【００５６】
その後、Ｓｎめっき膜３を形成した線材１を２６０℃で１０秒間加熱するリフロー処理を行い、Ｓｎめっき膜３と芯材２との間にＣｕ−Ｓｎ系合金３１を形成させた。以上により、線材１を得た。次に、以下の方法により、Ｓｎめっき膜３の観察及び芯材２の金属組織観察を行った。
【００５７】
＜Ｓｎめっき膜３の観察＞
まず、線材１を伸線方向に垂直な断面で切断し、露出した断面を研磨した。その後、当該断面を電子顕微鏡により観察した。これにより得られた断面の反射電子像及び元素マッピング像を図１及び図２にそれぞれ示す。
【００５８】
図１より知られるように、芯材２とＳｎめっき膜３との間には大きな空洞が存在せず、電気めっき処理が適切に行われたことを確認した。また、図２より知られるように、芯材２は、Ｃｕ系母相２２中にＦｅ系粒子２１が分布している金属組織を有していることを確認した。
【００５９】
また、図１及び図２より知られるように、芯材２に含まれるＣｕの一部がＳｎめっき膜３に拡散しており、Ｃｕ−Ｓｎ系合金３１が形成されたことを確認した。芯材２とＳｎめっき膜３との間に形成されたＣｕ−Ｓｎ系合金３１は、Ｓｎめっき膜３の密着性をより向上させる効果を有しており、Ｓｎめっき膜３が芯材２からより剥離しにくくなる。
【００６０】
＜芯材２の金属組織観察＞
・Ｆｅ系粒子２１の形態観察
線材１を伸線方向に沿って切断し、露出した断面を研磨した。その後、当該断面を電子顕微鏡により観察し、反射電子像を取得した。断面に露出した芯材２の反射電子像を図３に示す。図３より知られるように、芯材２に含まれるＦｅ系粒子２１は、伸線方向に伸びた繊維状を呈していた。
【００６１】
・Ｆｅ系粒子２１の寸法分布の評価
集束イオンビーム−走査型電子顕微鏡複合装置（ＦＩＢ−ＳＥＭ、ＦＥＩ社製「Ｈｅｌｉｏｎ  ＮａｎｏＬａｂ６００」）を用いて、ＦＩＢ加工による断面形成とＳＥＭによる断面観察とを繰り返し行い、多数のＳＥＭ像を取得した。次いで、得られた多数のＳＥＭ像を再構成し、金属組織の３次元像を作成した。そして、得られた３次元像に基づいて、個々のＦｅ系粒子２１の上記幅及び上記長さを測定し、これらの平均値を算出した。
【００６２】
本例においては、縦１０μｍ×横１０μｍの正方形状の視野を伸線方向に沿って０．２μｍ間隔で掘り下げることにより、直方体状の上記３次元像を作成した。得られた３次元像中に基づいて個々のＦｅ系粒子２１の上記幅及び上記長さを測定したところ、３次元像中に存在する全てのＦｅ系粒子２１について、上記幅が０．１μｍ以上０．５μｍ以下であり、かつ、上記長さが４μｍ以上３０μｍ以下であった。
【００６３】
次に、線材１の作用効果について説明する。線材１は、上記特定の化学成分及び上記特定の金属組織を備えた芯材２を用いて作成されている。そのため、線材１は、コネクタピン用として十分に高い強度と、材料コストとを容易に両立することができる。また、線材１は、Ｃｕを主成分とするＣｕ系母相２２を有しているため、従来の銅合金と同等以上の導電率を容易に確保することができる。
【００６４】
また、線材１は、芯材２の表面に電気めっきにより形成されたＳｎめっき膜３を有している。そして、Ｓｎめっき膜３は、有機酸浴を用いた電気めっき処理により形成されている。
【００６５】
また、線材１の製造方法において、焼鈍処理が無酸素雰囲気下で実施されている。そのため、伸線加工において芯材２の表面に酸化膜が形成されることを抑制でき、ひいては芯材２の表面に細孔が生じることを防止できる。
【００６６】
これらの結果、線材１は、芯材２とＳｎめっき膜３との間の密着性が高く、優れた耐久性を有する。
【００６７】
（実施例２）
本例は、線材１を用いて作製したコネクタピン１１を有するコネクタ１０の例である。図４及び図５に示すように、コネクタ１０は、凹部４１を備えたハウジング４と、ハウジング４を貫通して配置された複数のコネクタピン１１とを有している。そして、コネクタピン１１は、線材１より形成されている。
【００６８】
ハウジング４は、図４及び図５に示すように略直方体状を呈しており、コネクタピン１１が貫通する底壁部４２と、底壁部４２の外周縁部から立設された側壁部４３とを有している。そして、底壁部４２及び側壁部４３により囲まれた空間が凹部４１を構成している。
【００６９】
コネクタピン１１は、図４及び図５に示すように略棒状を呈しており、その一端に端子接続部１１１を有し、他端にはんだ付け部１１２を有している。本例のコネクタピン１１は、図５に示すように、凹部４１内に配置された端子接続部１１１を基端として底壁部４２へ向けて延設されている。また、コネクタピン１１は、底壁部４２を貫通してハウジング４の外方へ突出し、底壁部４２とはんだ付け部１１２との間において９０°曲げ加工が施される。すなわち、本例のコネクタピン１１は、コネクタ１０に配設された状態において、端子接続部１１１とはんだ付け部１１２とが互いに直角方向となるように屈曲されている。
【００７０】
かかる構成において、９０°曲げ加工により形成される屈曲部１１３の表面を観察したところ、９０°曲げ加工に伴う割れやクラックの発生及びＳｎめっき膜３の剥離は認められなかった。このように、線材１は、コネクタピン１１の素材として好適に用いることができる。
【００７１】
（実験例）
本例は、実施例１における線材１から採取した試料（以下、「試料Ｅ１」という。）を用いて、機械特性、Ｓｎめっき膜３の密着性、はんだ濡れ性及び接触抵抗の各特性について評価を行った例である。なお、本例においては、試料Ｅ１との比較のために、２種の試料（それぞれ、「試料Ｃ１」及び「試料Ｃ２」という。）を準備し、特性評価を行った。試料Ｃ１は、黄銅（Ｃ２６００−Ｈ）よりなる芯材の表面に、Ｃｕめっき膜及びＳｎめっき膜を順次積層した従来の線材である。また、試料Ｃ２は、実施例１におけるＣｕ−Ｆｅ系合金からなる芯材２上に、Ｃｕめっき膜及びＳｎめっき膜３を順次積層した線材である。なお、試料Ｃ１及び試料Ｃ２における全てのめっき膜は、硫酸浴を用いた電気めっき処理により形成した。
【００７２】
＜機械特性評価＞
・引張試験
ＪＩＳ  Ｚ  ２２４１に準じた方法により、試料Ｅ１及び試料Ｃ１の引張試験を行った。
【００７３】
表１に、引張試験により得られた各試験材の引張強さ及び０．２％耐力を示す。
【００７４】
【表１】
2015155570.tif 000003
【００７５】
表１より知られるように、試料Ｅ１の引張強さは７００ＭＰａ以上であり、試料Ｃ１（Ｃ２６００−Ｈ材）に比べて高い強度を示した。
【００７６】
＜はんだ濡れ性評価＞
メニスコグラフ法により、初期状態における試料Ｅ１及び試料Ｃ１と、大気雰囲気下において１２０℃で１２０時間加熱する高温耐久試験を施した後の試料Ｅ１及び試料Ｃ１の４種類の試料についてはんだ濡れ性の評価を行った。はんだ濡れ性の指標としては、ゼロクロスタイム及び最大ぬれ力を用いた。ゼロクロスタイムの値は、小さいほどはんだ濡れ性が良好であることを示す。また、最大ぬれ力の値は、大きいほどはんだ濡れ性が良好であることを示す。なお、メニスコグラフ法に使用するはんだはＳｎ−３Ａｇ−０．５Ｃｕの組成を有する無鉛はんだとし、活性タイプのフラックスを併用した。また、はんだの温度は２５０℃とした。
【００７７】
表２に、ゼロクロスタイム及び最大ぬれ力の測定結果を示す。なお、測定は、各試料について複数回行い、表２にはその平均値を示した。
【００７８】
【表２】
2015155570.tif 000004
【００７９】
表２より知られるように、試料Ｅ１及び試料Ｃ１は、初期状態及び高温耐久試験後のいずれの状態においても、ゼロクロスタイムが２秒以下であった。この結果は、コネクタピンに要求される特性を十分に満足する結果である。
【００８０】
＜接触抵抗測定＞
初期状態における試料Ｅ１及び試料Ｃ１と、上述した高温耐久試験を施した試料Ｅ１及び試料Ｃ１との４種類の試料を、別途準備した相手方端子に挿入した。この状態において、各試料と相手方端子との間の抵抗値を測定し、得られた値を接触抵抗とした。なお、相手方端子としては、表面にＳｎめっき処理が施されたメス型端子を用いた。また、接触抵抗の測定は、各試料について複数回行った。
【００８１】
図６及び図７に、試料Ｅ１及び試料Ｃ１の接触抵抗の測定結果をそれぞれ示す。なお、図６及び図７の縦軸は接触抵抗（ｍΩ）の値である。また、図６及び図７に示したプロット点（符号５）は複数回の測定から得られた接触抵抗の値の平均値であり、エラーバー（符号６）は、最大値から最小値までの範囲を示している。
【００８２】
図６及び図７に示すように、試料Ｅ１は、初期状態及び高温耐久試験後のいずれの状態においても、接触抵抗の値が１０ｍΩ以下であり、試料Ｃ１と同等以下の接触抵抗を示した。この結果は、コネクタピンに要求される特性を十分に満足する結果である。
【００８３】
＜Ｓｎめっき膜３の密着性評価＞
試料Ｅ１の一端を固定した状態で、試料Ｅ１の中心軸が回転中心となるように他端に力を加えて回転させ、試料Ｅ１をねじり変形させた。その後、試料Ｅ１の他端を逆方向に回転させて元の状態に復元し、Ｓｎめっき膜３の状態を目視観察した。図８に、元の状態に復元した後の試料Ｅ１の写真を示す。図８より知られるように、試料Ｅ１のＳｎめっき膜３は、ねじり変形させた後に芯材２から剥離せず、優れた密着性を示した。
【００８４】
一方、芯材２とＳｎめっき膜３との間にＣｕめっき膜を有する試料Ｃ２を用いて同様の試験を行ったところ、図９に示すように、ねじり変形を与えた後にＳｎめっき膜３が芯材２から剥離した。そして、剥離部分は、芯材２を構成するＣｕ−Ｆｅ系合金の色を呈していた。
【００８５】
図８及び図９より知られるように、芯材２上にＳｎめっき膜３が直接積層された試料Ｅ１は、芯材２とＳｎめっき膜３との密着性が高く、Ｓｎめっき膜３の剥離が生じにくいことがわかる。それ故、試料Ｅ１を用いて作製したコネクタピンは、優れた耐久性を有する。一方、芯材２とＳｎめっき膜３との間にＣｕめっき膜を有する試料Ｃ２は、Ｓｎめっき膜３がＣｕめっき膜ごと芯材２から剥離しやすい。そのため、試料Ｃ２を用いて作製したコネクタピンは、試料Ｅ１に比べて耐久性が低い。
【符号の説明】
【００８６】
１  コネクタピン用線材
２  芯材
２１  Ｆｅ系粒子
２２  Ｃｕ系母相
３  Ｓｎめっき膜
【図４】
2015155570.tif 000005
【図５】
2015155570.tif 000006
【図６】
2015155570.tif 000007
【図７】
2015155570.tif 000008
【図１】
2015155570.tif 000009
【図２】
2015155570.tif 000010
【図３】
2015155570.tif 000011
【図８】
2015155570.tif 000012
【図９】
2015155570.tif 000013
【手続補正書】
【提出日】平成26年12月18日(2014.12.18)
【手続補正１】
【補正対象書類名】特許請求の範囲
【補正対象項目名】全文
【補正方法】変更
【補正の内容】
【特許請求の範囲】
【請求項１】
１０質量％以上のＦｅを含有し、残部がＣｕ及び不可避不純物よりなる化学成分を有し、かつ、Ｆｅを主成分とする晶出物または析出物からなるＦｅ系粒子がＣｕを主成分とするＣｕ系母相に分布している金属組織を有する芯材と、
電気めっきにより上記芯材の表面に形成されたＳｎめっき膜とを有しており、
上記芯材の表面には、上記Ｃｕ系母相及び上記Ｆｅ系粒子の両方が存在していることを特徴とするコネクタピン用線材。
【請求項２】
上記Ｓｎめっき膜の膜厚は０．５〜２μｍであることを特徴とする請求項１に記載のコネクタピン用線材。
【請求項３】
上記Ｆｅ系粒子は、伸線方向に伸びた繊維状を呈していることを特徴とする請求項１または２に記載のコネクタピン用線材。
【請求項４】
上記Ｆｅ系粒子は、伸線方向と直角な方向に測定して得られる幅の平均値が０．５μｍ以下であり、かつ、上記伸線方向と平行な方向に測定して得られる長さの平均値が４μｍ以上であることを特徴とする請求項１〜３のいずれか１項に記載のコネクタピン用線材。
【請求項５】
上記Ｆｅ系粒子は、伸線方向と平行な方向に測定して得られる長さの平均値が３０μｍ以下であることを特徴とする請求項１〜４のいずれか１項に記載のコネクタピン用線材。
【請求項６】
引張強さが７００ＭＰａ以上であることを特徴とする請求項１〜５のいずれか１項に記載のコネクタピン用線材。
【請求項７】
上記芯材の導電率が２５％ＩＡＣＳ以上であることを特徴とする請求項１〜６のいずれか１項に記載のコネクタピン用線材。
【請求項８】
上記Ｆｅ系粒子は、Ｆｅ及び不可避不純物からなる化学成分を有することを特徴とする請求項１〜７のいずれか１項に記載のコネクタピン用線材。
【請求項９】
請求項１〜８のいずれか１項に記載のコネクタピン用線材より構成されたコネクタピンを有するコネクタ。
【請求項１０】
１０質量％以上のＦｅを含有し、残部がＣｕ及び不可避不純物よりなる化学成分を有し、かつ、Ｆｅを主成分とする晶出物または析出物からなるＦｅ系粒子がＣｕを主成分とするＣｕ系母相に分布している金属組織を有する鋳塊を準備し、
塑性加工と、無酸素雰囲気下において実施される焼鈍処理とを組み合わせてなる伸線加工を上記鋳塊に施して芯材を作製し、
電気めっき処理を上記芯材に施して、上記Ｃｕ系母相及び上記Ｆｅ系粒子の両方が存在している上記芯材の表面にＳｎめっき膜を形成することを特徴とするコネクタピン用線材の製造方法。
【請求項１１】
上記塑性加工は、１パス以上の冷間加工を含むことを特徴とする請求項１０に記載のコネクタピン用線材の製造方法。
【請求項１２】
上記電気めっき処理に用いるＳｎめっき浴は有機酸浴であることを特徴とする請求項１０または１１に記載のコネクタピン用線材の製造方法。
【手続補正２】
【補正対象書類名】明細書
【補正対象項目名】００１０
【補正方法】変更
【補正の内容】
【００１０】
本発明の一態様は、１０質量％以上のＦｅを含有し、残部がＣｕ及び不可避不純物よりなる化学成分を有し、かつ、Ｆｅを主成分とする晶出物または析出物からなるＦｅ系粒子がＣｕを主成分とするＣｕ系母相に分布している金属組織を有する芯材と、
電気めっきにより上記芯材の表面に形成されたＳｎめっき膜とを有しており、
上記芯材の表面には、上記Ｃｕ系母相及び上記Ｆｅ系粒子の両方が存在していることを特徴とするコネクタピン用線材にある。
【手続補正３】
【補正対象書類名】明細書
【補正対象項目名】００１２
【補正方法】変更
【補正の内容】
【００１２】
また、本発明の更に他の態様は、１０質量％以上のＦｅを含有し、残部がＣｕ及び不可避不純物よりなる化学成分を有し、かつ、Ｆｅを主成分とする晶出物または析出物からなるＦｅ系粒子がＣｕを主成分とするＣｕ系母相に分布している金属組織を有する鋳塊を準備し、
塑性加工と、無酸素雰囲気下において実施される焼鈍処理とを組み合わせてなる伸線加工を上記鋳塊に施して芯材を作製し、
電気めっき処理を上記芯材に施して、上記Ｃｕ系母相及び上記Ｆｅ系粒子の両方が存在している上記芯材の表面にＳｎめっき膜を形成することを特徴とするコネクタピン用線材の製造方法にある。
【手続補正書】
【提出日】平成27年3月23日(2015.3.23)
【手続補正１】
【補正対象書類名】特許請求の範囲
【補正対象項目名】全文
【補正方法】変更
【補正の内容】
【特許請求の範囲】
【請求項１】
１０質量％以上７０質量％以下のＦｅを含有し、残部がＣｕ及び不可避不純物よりなる化学成分を有し、かつ、Ｆｅを主成分とする晶出物または析出物からなるＦｅ系粒子がＣｕを主成分とするＣｕ系母相に分布している金属組織を有する芯材と、
電気めっきにより上記芯材の表面に形成されたＳｎめっき膜とを有しており、
上記芯材の表面には、上記Ｃｕ系母相及び上記Ｆｅ系粒子の両方が存在していることを特徴とするコネクタピン用線材。
【請求項２】
上記Ｓｎめっき膜の膜厚は０．５〜２μｍであることを特徴とする請求項１に記載のコネクタピン用線材。
【請求項３】
上記Ｆｅ系粒子は、伸線方向に伸びた繊維状を呈していることを特徴とする請求項１または２に記載のコネクタピン用線材。
【請求項４】
上記Ｆｅ系粒子は、伸線方向と直角な方向に測定して得られる幅の平均値が０．５μｍ以下であり、かつ、上記伸線方向と平行な方向に測定して得られる長さの平均値が４μｍ以上であることを特徴とする請求項１〜３のいずれか１項に記載のコネクタピン用線材。
【請求項５】
上記Ｆｅ系粒子は、伸線方向と平行な方向に測定して得られる長さの平均値が３０μｍ以下であることを特徴とする請求項１〜４のいずれか１項に記載のコネクタピン用線材。
【請求項６】
引張強さが７００ＭＰａ以上であることを特徴とする請求項１〜５のいずれか１項に記載のコネクタピン用線材。
【請求項７】
上記芯材の導電率が２５％ＩＡＣＳ以上であることを特徴とする請求項１〜６のいずれか１項に記載のコネクタピン用線材。
【請求項８】
上記Ｆｅ系粒子は、Ｆｅ及び不可避不純物からなる化学成分を有することを特徴とする請求項１〜７のいずれか１項に記載のコネクタピン用線材。
【請求項９】
請求項１〜８のいずれか１項に記載のコネクタピン用線材より構成されたコネクタピンを有するコネクタ。
【請求項１０】
１０質量％以上７０質量％以下のＦｅを含有し、残部がＣｕ及び不可避不純物よりなる化学成分を有し、かつ、Ｆｅを主成分とする晶出物または析出物からなるＦｅ系粒子がＣｕを主成分とするＣｕ系母相に分布している金属組織を有する鋳塊を準備し、
塑性加工と、無酸素雰囲気下において実施される焼鈍処理とを組み合わせてなる伸線加工を上記鋳塊に施して芯材を作製し、
電気めっき処理を上記芯材に施して、上記Ｃｕ系母相及び上記Ｆｅ系粒子の両方が存在している上記芯材の表面にＳｎめっき膜を形成することを特徴とするコネクタピン用線材の製造方法。
【請求項１１】
上記塑性加工は、１パス以上の冷間加工を含むことを特徴とする請求項１０に記載のコネクタピン用線材の製造方法。
【請求項１２】
上記電気めっき処理に用いるＳｎめっき浴は有機酸浴であることを特徴とする請求項１０または１１に記載のコネクタピン用線材の製造方法。
【手続補正２】
【補正対象書類名】明細書
【補正対象項目名】００１０
【補正方法】変更
【補正の内容】
【００１０】
本発明の一態様は、１０質量％以上７０質量％以下のＦｅを含有し、残部がＣｕ及び不可避不純物よりなる化学成分を有し、かつ、Ｆｅを主成分とする晶出物または析出物からなるＦｅ系粒子がＣｕを主成分とするＣｕ系母相に分布している金属組織を有する芯材と、
電気めっきにより上記芯材の表面に形成されたＳｎめっき膜とを有しており、
上記芯材の表面には、上記Ｃｕ系母相及び上記Ｆｅ系粒子の両方が存在していることを特徴とするコネクタピン用線材にある。
【手続補正３】
【補正対象書類名】明細書
【補正対象項目名】００１２
【補正方法】変更
【補正の内容】
【００１２】
また、本発明の更に他の態様は、１０質量％以上７０質量％以下のＦｅを含有し、残部がＣｕ及び不可避不純物よりなる化学成分を有し、かつ、Ｆｅを主成分とする晶出物または析出物からなるＦｅ系粒子がＣｕを主成分とするＣｕ系母相に分布している金属組織を有する鋳塊を準備し、
塑性加工と、無酸素雰囲気下において実施される焼鈍処理とを組み合わせてなる伸線加工を上記鋳塊に施して芯材を作製し、
電気めっき処理を上記芯材に施して、上記Ｃｕ系母相及び上記Ｆｅ系粒子の両方が存在している上記芯材の表面にＳｎめっき膜を形成することを特徴とするコネクタピン用線材の製造方法にある。